(57)【特許請求の範囲】
【請求項１】
アクリロニトリル９６．０〜９８．５重量％、アクリルアミド１．０〜３．５重量％、およびメタクリル酸０．５〜１．０重量％を共重合して得られるアクリロニトリル系共重合体を用いて湿式紡糸法により製造された炭素繊維用アクリロニトリル系前駆体繊維であって、引っ張り強度８．０ｇ／ｄ以上、引っ張り弾性率１５０ｇ／ｄ以上、ヨウ素吸着量が繊維重量当たり０．５重量％以下、かつ広角Ｘ線回析による結晶配向度πが９０％以上であることを特徴とする炭素繊維用アクリロニトリル系前駆体繊維。
【請求項２】
アクリロニトリル９６．０〜９８．５重量％、アクリルアミド１．０〜３．５重量％、およびメタクリル酸０．５〜１．０重量％を共重合して得られるアクリロニトリル系共重合体を湿式紡糸して、引っ張り弾性率が１．３〜２．５ｇ／ｄとなる凝固繊維とした後、浴中延伸、または空中延伸と浴中延伸による一次延伸と、加圧水蒸気延伸による二次延伸とを、全延伸倍率が１３以上で、全延伸倍率に対する加圧水蒸気延伸の割合が０．２より大きくなるように行うことを特徴とする炭素繊維用アクリロニトリル系前駆体繊維の製造方法。
【請求項３】
前記加圧水蒸気延伸時の水蒸気圧が２ｋｇ／ｃｍ2（ゲージ圧）以上であることを特徴とする請求項２に記載の炭素繊維用アクリロニトリル系前駆体繊維の製造方法。
【請求項４】
前記加圧水蒸気延伸を行うときの繊維の水分率が２重量％以下であることを特徴とする請求項２または３に記載の炭素繊維用アクリロニトリル系前駆体繊維の製造方法。
【請求項５】
請求項１に記載の炭素繊維用アクリロニトリル系前駆体繊維を、耐炎化し、炭素化して得られる炭素繊維。
【発明の詳細な説明】
【０００１】
【発明の属する技術分野】
本発明は、炭素繊維繊維製造用ポリアクリロニトリル系前駆体繊維およびその製造方法に関するものである。
【０００２】
【従来の技術】
ポリアクリロニトリル系繊維を前駆体とする炭素繊維および黒鉛繊維（本出願では、一括して「炭素繊維」という。）はその優れた力学的性質により、航空宇宙用途を始め、スポーツ・レジャー用途等の高性能複合材料の補強繊維素材として商業的に生産・販売されている。また近年では自動車・船舶用途、建材用途など一般産業分野ヘの用途要求が増加している。そして市場においてはこれらの複合材料の高性能化のために高品質でかつ安価な炭素繊維が要求されている。
【０００３】
炭素繊維の前駆体としてのアクリロニトリル系繊維は、衣料用アクリル繊維とは異なりあくまでも最終製品である炭素繊維を製造するための中間製品である。従って、品質、性能の優れた炭素繊維を与えるようなものが求められると同時に、前駆体繊維紡糸時の安定性に優れ、かつ炭素繊維となす焼成工程において生産性が高く、低コストで提供し得るものであることが極めて重要である。
【０００４】
このような観点から、炭素繊維の高強度、高弾性化を目的としたアクリル繊維について数多くの提案がなされてきた。その中で、原料重合体の高重合度化、アクリロニトリル以外の共重合成分含有量を低下させる等の提案がある。また、紡糸方式に関しては、乾−湿式紡糸法の採用が一般的である。
【０００５】
しかしながらアクリロニトリル以外の共重合成分含有量を低下させた場合、一般的に原料共重合体の溶剤への溶解性が低下し、紡糸原液の安定性が損なわれると共に、原液粘度が急激に増大するために、これに対応して紡糸原液の共重合体濃度を低下する必要がある。その結果、共重合体の析出凝固性が著しく高くなり、得られる繊維を失透させたり、内部に多数のボイドを発生させやすくなるため、安定した製造方法とは言えないものであった。
【０００６】
乾−湿式紡糸方式はノズルから押し出された重合体溶液を一旦空気中に吐出した後、連続的に凝固浴に導き、繊維形成を行うことから、緻密な凝固糸が得やすい反面、ノズル孔ピッチを小さくすると隣接する繊維が接着する問題が生じ、多ホール化に限界がある。
【０００７】
一般にアクリロニトリル系前駆体繊維の低コストな製造には、ノズル孔の高密度化が有利で、製造設備への投資が比較的少なくて済むなどの点により、紡糸方式として湿式紡糸法が採用されている。しかし、得られる繊維束は一般に単繊維切れや毛羽が多く、得られる前駆体繊維の引っ張り強度・弾性率が低く、前駆体繊維構造の緻密性や配向度が低い。従ってこれを焼成して得られる炭素繊維の力学的性能は概して不十分である。
【０００８】
高品質の炭素繊維を得るための前駆体繊維の条件としては、炭素繊維に変換された後に、破断の原因となる微少な欠陥がないことが非常に重要であり、このような欠陥を減少するためには、前駆体繊維の引っ張り強度・弾性率が高く、繊維構造の緻密性が高いこと、および共重合体が繊維軸方向に高度に配向していることなどが要求される。
【０００９】
例えば、特開昭５８−２１４５１８号公報では湿式紡糸法を用いながら繊維構造の緻密性に言及した報告がなされており、緻密性を表す尺度として、ヨウ素吸着量と、ヨウ素の吸着するスキン層の厚さを規定している。しかし、ここで得られた前駆体繊維は、ヨウ素吸着量が約ｌ〜３重量％と表層の緻密性が低く、また得られた前駆体繊維の引っ張り強度・弾性率も低いため、高品質の炭素繊維を得ることは非常に難しかった。
【００１０】
一方、特開昭６３−３５８２１号公報には乾−湿式紡糸法によって表面構造が高度に緻密化された前駆体繊維が開示されている。また、特開昭６０−２１９０５号および特開昭６２−１１７８１４号公報にはやはり乾−湿式紡糸法によって、引っ張り強度・弾性率が高く、共重合体が繊維軸方向に高度に配向した前駆体繊維が開示されている。これらの前駆体繊維を用いることにより、得られる炭素繊維の品質向上が図られているが、乾−湿式紡糸法を用いていることから、生産性が低い。また、湿式紡糸により得られる繊維に比べ、乾−湿式紡糸により得られる繊維は表面形態が平滑であるため収束性がよい反面、焼成過程での繊維間融着や、シート状プリプレグ成型時の開繊性不良を生じやすい等の欠点を抱えている。さらに、これらの発明における重合体のアクリロニトリル含有量は実質９９．０重量％以上であり、紡糸原液の安定性や共重合体の析出凝固性の面から、前駆体繊維の安定した製造方法としては不十分なものであった。
【００１１】
また、特開平７−７０８１２号公報には湿式紡糸法を用いながら、緻密化された表面構造をもつ前駆体繊維が開示されている。特定の共重合体の組成や特定の物性の凝固繊維を用い、同時に加圧水蒸気延伸を用いることにより、前駆体繊維の緻密化を図ったものである。しかしながら、凝固以降の延伸条件の適正範囲については全く考慮されていないため、緻密性と配向性の高い前駆体繊維を得るには不十分であった。また、得られた前駆体繊維の強度・弾性率、結晶配向度について記載がなく、品質の優れた炭素繊維を得るために必要な前駆体繊維の物性および性状については依然として知られていなかった。さらに、紡糸速度１００ｍ／分以上のような高速で紡糸を行うと、安定した紡糸が困難なものであった。
【００１２】
このように、従来の技術はいずれも高品質かつ安価な炭素繊維を得るための前駆体繊維およびその製造方法として不十分であった。
【００１３】
【発明が解決しようとする課題】
本発明は、このような従来の問題点に鑑みてなされたものであり、より短時間の焼成で高品質の炭素繊維を安価に製造することが可能な、高強度・高弾性率で緻密性および配向度の高い炭素繊維用アクリロニトリル系前駆体繊維、およびその炭素繊維用アクリロニトリル系前駆体繊維の湿式紡糸方法による長時間糸切れすることがなく毛羽の発生が少ない高速で安定な製造方法を提供することを目的とする。
【００１４】
【課題を解決するための手段】
本発明は、アクリロニトリル９６．０〜９８．５重量％、アクリルアミド１．０〜３．５重量％、およびメタクリル酸０．５〜１．０重量％を共重合して得られるアクリロニトリル系共重合体を用いて湿式紡糸法により製造された炭素繊維用アクリロニトリル系前駆体繊維であって、引っ張り強度８．０ｇ／ｄ以上、引っ張り弾性率１５０ｇ／ｄ以上、ヨウ素吸着量が繊維重量当たり０．５重量％以下、かつ広角Ｘ線回析による結晶配向度πが９０％以上であることを特徴とする炭素繊維用アクリロニトリル系前駆体繊維に関する。
【００１５】
本発明は、前記の炭素繊維用アクリロニトリル系前駆体繊維を、耐炎化し、炭素化して得られる炭素繊維に関する。
【００１６】
また本発明は、アクリロニトリル９６．０〜９８．５重量％、アクリルアミド１．０〜３．５重量％、およびメタクリル酸０．５〜１．０重量％を共重合して得られるアクリロニトリル系共重合体を湿式紡糸して、引っ張り弾性率が１．３〜２．５ｇ／ｄとなる凝固繊維とした後、浴中延伸、または空中延伸と浴中延伸による一次延伸と、加圧水蒸気延伸による二次延伸とを、全延伸倍率が１３．０以上で、全延伸倍率に対する加圧水蒸気延伸の割合が０．２より大きくなるように行うことを特徴とする炭素繊維用アクリロニトリル系前駆体繊維の製造方法に関する。
【００１７】
【発明の実施の形態】
本発明の炭素繊維用アクリロニトリル系前駆体繊維（以下、前駆体繊維という。）の製造に用いるアクリロニトリル系共重合体（以下、単に共重合体ともいう。）は、モノマーとしてアクリロニトリルを９６．０〜９８．５重量％含有する。共重合体中のアクリロニトリルが９６重量％未満の場合は、炭素繊維に転換する際の焼成工程（耐炎化工程および炭素化工程）で繊維の熱融着を招き、炭素繊維の品質および性能を損ない易い。また、共重合体自体の耐熱性が低くなり、前駆体繊維を紡糸する際、繊維の乾燥あるいは加熱ローラーや加圧水蒸気による延伸のような工程において、単繊維間の接着が生じ易くなる。一方、共重合体中のアクリロニトリルの含有量が９８．５重量％を越える場合には、溶剤への溶解性が低下し、紡糸原液の安定性が損なわれると共に共重合体の析出凝固性が著しく高くなり、前駆体繊維の安定した製造が困難となりやすい。
【００１８】
さらに本発明では、共重合体中にモノマーとしてアクリルアミドｌ．０〜３．５重量％を含むことが好ましい。共重合体中のアクリルアミドの含有量をｌ．０重量％以上とすることにより、前駆体繊維の構造が十分緻密になり、優れた性能の炭素繊維が得られる。また、耐炎化工程での耐炎化反応性は、共重合体組成の微妙な変動の影響を大きく受けるが、アクリルアミドの含有量がｌ．０重量％以上であれば、安定した炭素繊維の生産ができる。また、アクリルアミドはアクリロニトリルとランダム共重合性が高く、しかも熱処理によりアクリロニトリルと極めて似通った形で環構造が形成されると考えられ、特に酸化性雰囲気中での熱分解は非常に少ないので、後述するメタクリル酸と比較すると多量に含有させることができる。しかし、共重合体中のアクリルアミドの含有量が多くなると、共重合体中のアクリロニトリル含有量が少なくなり、前述したように共重合体の耐熱性が低下してくるので３．５重量％以下が適当である。
【００１９】
さらに本発明では、共重合体中にモノマーとしてメタクリル酸を０．５〜１．０重量％含有することが好ましい。メタクリル酸の含有量が少なすぎる場合、耐炎化反応が遅いため短時間の焼成では高性能の炭素繊維を得ることが難しくなる。そして短時間で耐炎化処理する場合は耐炎化温度を高温にせざるを得ないので、暴走反応が起きやすく、工程通過性、安全性の面で問題が生ずる場合がある。また、共重合体中のメタクリル酸の含有量が多くなると、耐炎化反応性は高くなるので、耐炎化処理時に繊維の表層付近が急激に反応する一方、中心部の反応が遅れるため耐炎化繊維は断面二重構造を形成する。しかしこのような構造では、次のさらに高温の炭素化工程において、繊維中心部の耐炎化構造が未発達な部分の分解が抑制できないため、炭素繊維の性能、特に引っ張り弾性率が著しく低下する。この傾向は耐炎化処理時間の短縮にしたがって顕著となる。
【００２０】
また前駆体繊維紡糸での延伸性や炭素繊維性能発現性などの点から、共重合体の重合度は極限粘度〔η〕が０．８以上のものが好ましい。また、重合度があまり高すぎると溶媒に対する溶解性が低下するので、共重合体濃度を下げることによるボイドの発生や延伸性および紡糸安定性の低下など見られるので、通常は極限粘度〔η〕が３．５程度以下が好ましい。
【００２１】
本発明の前駆体繊維は、このような共重合体を用いて湿式紡糸法により製造されたものであって、引っ張り強度が８．０ｇ／ｄ以上、引っ張り弾性率が１５０ｇ／ｄ以上、ヨウ素吸着量が繊維重量当たり０．５重量％以下、かつ広角Ｘ線解析による結晶配向度πが９０％以上である。
【００２２】
前駆体繊維の引っ張り強度が８．０ｇ／ｄ未満、または引っ張り弾性率が１５０ｇ／ｄ未満では、これを焼成して得られる炭素繊維の力学的性能が不十分になる。
【００２３】
また、前駆体繊維のヨウ素吸着量が０．５重量％を越えると、繊維構造の緻密性または配向性が損なわれ不均質になり、炭素繊維に転換する焼成時に欠陥点となるため、得られる炭素繊維の性能が低下する。ここでヨウ素吸着量とは、繊維が吸着するヨウ素量であり、繊維構造の緻密性の程度を示す尺度である。小さいほど繊維が緻密であることを示す。
【００２４】
また、結晶配向度πが９０％未満になると、前駆体繊維の引っ張り強度・弾性率が低くなり、これを焼成して得られる炭素繊維の力学的性能が不十分になる。また、結晶配向度πの非常に高いものを得ようとすると、さらに高い延伸倍率が必要になり、安定した紡糸が困難になるので、工業的に製造が容易な範囲は通常９５％程度以下である。
【００２５】
ここで、広角Ｘ線解析による結晶配向度とは、繊維を構成する共重合体分子鎖の繊維軸方向における配向の程度を示す尺度であり、広角Ｘ線解析法による繊維の赤道線上解析点の円周方向強度分布の半価幅Ｈから、配向度π（％）＝（（１８０−Ｈ）／１８０）×１００  によって算出される値である。
【００２６】
さらに本発明の前駆体繊維は、表面粗滑係数が２．０〜４．０の範囲にあることが好ましい。表面の凹凸度がこの程度であると耐炎化処理時の繊維間の融着が抑制されるので耐炎化処理時の工程通過性が良好になる。また、得られた炭素繊維をプリプレグ等のコンポジットに成形する際に、マトリックス樹脂の炭素繊維間ヘの含浸性が向上する。表面粗滑係数がこの範囲にあるものは湿式紡糸法により得ることができる。ここで、表面粗滑係数とは、走査型電子顕微鏡を用いて、繊維軸に直角の方向（繊維直径方向）に一次電子を走査し、繊維表面から反射される二次（反射）電子曲線を観察したときに、繊維直径の中心部６０％の直径方向長さｄ’と、ｄ’の範囲における二次電子曲線の全長（直線換算長さ）ｌから、ｌ／ｄ’で求められる値である。
【００２７】
次に本発明の前駆体繊維の製造方法について説明する。
【００２８】
本発明で使用されるアクリロニトリル系共重合体の重合方法は溶液重合、スラリー重合等公知の重合法の何れでも用いることができるが、未反応モノマーや重合触媒残査、その他の不純物を極力除くことが好ましい。
【００２９】
本発明では、前記共重合体を湿式紡糸して、凝固繊維とした後、浴中延伸、または空中延伸と浴中延伸による一次延伸と、加圧水蒸気延伸による二次延伸とを行う。
【００３０】
まず湿式紡糸の際には、前述のアクリロニトリル系共重合体を、溶剤に溶解し紡糸原液とする。このときの溶剤は、ジメチルアセトアミド、ジメチルスルホキシドおよびジメチルフォルムアミド等の有機溶剤や塩化亜鉛、チオシアン酸ナトリウム等の無機化合物の水溶液等の公知のものから適宜選択して使用することができる。
【００３１】
紡糸賦形は、上記紡糸原液を円形断面を有するノズル孔より凝固浴中に紡出することで行う。凝固浴としては、紡糸原液に用いられる溶剤を含む水溶液を通常用いる。
【００３２】
このとき得られた延伸前の凝固繊維は、引っ張り弾性率が１．３〜２．５ｇ／ｄ（ｄ＝デニールは凝固繊維中の共重合体の重量に基づいたもの）の範囲にあることが好ましい。凝固繊維の引っ張り弾性率が約１．３ｇ／ｄ未満の場合、凝固浴中など紡糸工程の初期段階において不均一な伸張を招き易く、得られる繊維束の繊度も極めて不均一なものとなる場合がある。さらに紡糸各工程での延伸負荷の増加や延伸性の変動が顕著になることから、安定した連続紡糸が困難となる場合がある。
【００３３】
一方、引っ張り弾性率が約２．５ｇ／ｄを越えると、凝固浴中での単繊維切れが発生し易くなり、後工程での延伸性低下や安定性低下を招き、繊維に高度な配向を持たせることが困難になる。
【００３４】
このような凝固繊維は、共重合体の組成、溶剤、紡糸ノズル、ノズルからの吐出量を調節し、原液濃度、凝固浴温度、紡糸ドラフトを適正な範囲に制御することにより得られる。
【００３５】
次に、凝固繊維を一次延伸する。浴中延伸は、凝固糸を凝固浴中または延伸浴中で延伸する。あるいは、一部空中延伸した後に、浴中延伸してもよい。浴中延伸は通常５０〜９８℃の延伸浴中で１回あるいは２回以上の多段に分割するなどして行われ、その前後あるいは同時に洗浄を行ってもよい。
【００３６】
浴中延伸、洗浄後の繊維は公知の方法によって油剤処理を行った後、乾燥緻密化する。乾燥緻密化の温度は、繊維のガラス転移温度を越えた温度で行う必要があるが、実質的には含水状態から乾燥状態によって異なることもあり、温度は１００〜２００℃程度の加熱ローラーによる方法が好ましい。
【００３７】
このようにして、一次延伸後に繊維の水分率を２重量％以下、特に１重量％以下に乾燥してから加圧水蒸気延伸を行うことが好ましい。加圧水蒸気中での糸条の加熱効率が向上し、よりコンパクトな装置で延伸を行うことができると同時に、単繊維間の接着など品質を損なう現象の発生を極めて少なくでき、得られる繊維の緻密性や配向度をさらに高めることができるからである。
【００３８】
次に、繊維の二次延伸を加圧水蒸気延伸法を用いて行う。加圧水蒸気延伸法は、加圧水蒸気雰囲気中で延伸を行う方法であって、高倍率の延伸が可能であることから、より高速で安定な紡糸が行えると同時に、得られる繊維の緻密性や配向度向上にも寄与する。
【００３９】
加圧水蒸気延伸における水蒸気圧は、この延伸法の特徴が明確に現れるためには２．０ｋｇ／ｃｍ2・Ｇ（ゲージ圧、以下同じ。）以上が好ましい。また、この水蒸気圧は、処理時間との兼ね合いで適宜調節することが好ましいが、高圧にするとスチームの漏れが増大したりする場合があるので工業的には６ｋｇ／ｃｍ2・Ｇ程度以下で十分である。また、加圧水蒸気延伸における温度は、当該圧力の飽和水蒸気温度より約３℃を越えて高くならないよう、かつ加圧水蒸気延伸室に供給される水蒸気に液滴状の水が含まれないように蒸気性状を調節することが好ましい。これにより、水の可塑化効果を十分に発揮し、かつ局所的な加熱ムラを減少させることができ、毛羽の発生を抑制し安定した紡糸が可能となる。
【００４０】
このような加圧水蒸気延伸の条件を設定することにより、初めて加圧水蒸気延伸を高倍率で安定に達成することが可能になり、加圧水蒸気延伸比率を０．２より大きくすることができる。特に高い延伸倍率が必要となる例えば巻き取り速度が１００ｍ／分以上の高速紡糸においても、安定に品質の高い前駆体繊維を製造することができる。
【００４１】
さらに本発明では、全延伸倍率（一次延伸と二次延伸の相乗）を１３以上、かつ全延伸倍率に対する加圧水蒸気延伸倍率の割合（加圧水蒸気延伸倍率／全延伸倍率）を０．２より大きくすることにより、紡糸安定性に優れ、湿式紡糸法を用いたものであっても、引っ張り特性および緻密性や配向性が極めて優れた前駆体繊維が得られる。
【００４２】
全延伸倍率がｌ３未満の場合、繊維に十分な配向を与えることができないので、緻密性や配向度が十分でない。また、生産性を上げるために延伸倍率を下げた分凝固浴中でのドラフトを上げると、凝固浴中でのドラフトが高いため単繊維切れが発生しやすく、後工程での延伸性低下や安定性低下を招きやすい。また、全延伸倍率が大きすぎると、一次延伸や二次延伸において延伸負荷の増大により安定した連続紡糸が困難になるので、通常の条件では全延伸倍率２５以下が好ましい。
【００４３】
また、加圧水蒸気延伸法の高い延伸性や、繊維の緻密性や配向度を向上する特性を十分に発揮させるためには、全延伸倍率に対する加圧水蒸気延伸倍率の割合を０．２より大きくすることが必要である。そうすることで一次延伸での延伸負荷を下げることができるので単繊維切れの発生がなく、また、加圧水蒸気延伸での延伸性低下や安定性の低下がない。従って、緻密性や配向性、機械的特性、品質および生産安定性のすべてにおいて満足できる前駆体繊維を得ることができる。これらの現象は紡糸速度が速い場合に、より顕著になる。尚、全延伸倍率に対する加圧水蒸気延伸倍率の割合は、大きすぎても加圧水蒸気延伸の負荷の増大により連続紡糸の安定性が低下しやすくなるので、全延伸倍率に対する加圧水蒸気延伸倍率の割合は通常０．３５以下にすることが好ましい。
【００４４】
【実施例】
以下に実施例を用いて本発明をさらに具体的に説明する。実施例および比較例における共重合体組成、共重合体の極限粘度〔η〕、凝固繊維の引っ張り弾性率、前駆体繊維の引っ張り強度・弾性率、および炭素繊維（表中ではＣＦと略す）のストランド強度・弾性率は以下の方法で測定した。
【００４５】
（イ）「共重合体組成」
1Ｈ−ＮＭＲ法（日本電子ＧＳＸ−４００型超伝導ＦＴ−ＮＭＲ）により測定した。
【００４６】
（ロ）「共重合体の極限粘度〔η〕」
２５℃のジメチルホルムアミド溶液で測定した。
【００４７】
（ハ）「凝固繊維の引っ張り弾性率」
凝固繊維束を採取後、速やかに温度２３℃、湿度５０％の雰囲気中、試料長（掴み間隔）１０ｃｍ、引っ張り速度１０ｃｍ／分にてテンシロンによる引っ張り試験を行った。
【００４８】
弾性率表示は、下式により凝固繊維束のデニール（ｄ；凝固繊維束９０００ｍあたりの共重合体のしめる重量）を求め、ｇ／ｄにて示した。
ｄ：９０００×ｆ×Ｑｐ／Ｖ
ｆ：フィラメント数、Ｑｐ：ノズル１ホールあたりの共重合体吐出量（ｇ／分）、Ｖ：凝固繊維引き取り速度（ｍ／分）
【００４９】
（ニ）「前駆体繊維の引っ張り強度・弾性率」
単繊維を採取し、温度２３℃、湿度５０％の雰囲気中、試料長（掴み間隔）２ｃｍ、引っ張り速度２ｃｍ／分にてテンシロンによる引っ張り試験を行った。
【００５０】
強度・弾性率表示は、単繊維のデニール（ｄ；単繊維９０００ｍあたりの重量）を求め、ｇ／ｄにて示した。
【００５１】
（ホ）「炭素繊維のストランド強度・弾性率」
ＪＩＳ−７６０１に準じて測定した。
【００５２】
（ヘ）「ヨウ素吸着量の測定法」
前駆体繊維２ｇを精秤採取し、１００ｍｌの三角フラスコに入れた。これにヨウ素溶液（ヨウ化カリウム１００ｇ、酢酸９０ｇ、２，４−ジクロロフェノールｌ０ｇ、ヨウ素５０ｇを蒸留水に溶解しｌ０００ｍｌの溶液とする）ｌ００ｍｌを入れ６０℃で５０分間振とうしヨウ素吸着処埋を行った。この後吸着処理糸を３０分間イオン交換水にて洗浄し、さらに蒸留水にて洗い流した後、遠心脱水する。脱水糸を３００ｍｌビーカーに入れ、ジメチルスルホキシド２００ｍｌを加え６０℃にて溶解した。この溶液をＮ／１００硝酸銀水溶液で電位差滴定しヨウ素吸着量を求めた。
【００５３】
（ト）「広角Ｘ線解析による結晶配向度の測定法」
広角Ｘ線解析法によるポリアクリロニトリル系繊維の赤道線上解析点の円周方向強度分布の半価幅Ｈから次式によって算出される値である。
配向度π（％）＝（（１８０−Ｈ）／１８０）×１００
広角Ｘ線解析（カウンター法）
（１）Ｘ線発生装置
理学電気（株）製  ＲＵ−２００
Ｘ線源：ＣｕＫα（Ｎｉフィルター使用）
出力：４０ＫＶ  １９０ｍＡ
（２）ゴニオメーター
理学電気（株）製  ２１５５Ｄ１
スリット系：２ＭＭ  ０．５゜×１゜
検出器：シンチレーションカウンター
【００５４】
（チ）「表面粗滑係数の測定法」
まず、走査型電子顕微鏡装置のコントラスト条件を磁気テープを標準試料として調整した。すなわち、標準試料として高性能磁気テープを使用し、加速電圧：１３ｋＶ、倍率：１０００倍、スキャンニング速度：３．６ｃｍ／秒の条件下に二次電子曲線を観察し、その平均振幅が約４０ｍｍとなるようコントラスト条件を調整した。ついで、かかる調整後、試料の前駆体繊維軸に直角の方向（繊維直径方向）に一次電子を走査し、繊維表面から反射される二次（反射）電子曲線をラインプロファイル装置を用いてブラウン管上に像映させ、これを１００００倍の撮影倍率でフィルムに撮影した。なお、この際の加速電圧は１３ｋＶ、スキャンニング速度は０．１８ｃｍ／秒である。
【００５５】
このようにして得られた二次電子曲線写真をさらに焼き付け時に２倍に引き延ばして、すなわち倍率は合計２００００倍として、二次電子曲線図（写真）とする。その典型的な例を図１に示す。同図においてｄは繊維直径、ｄ’は繊維直径の左右両端部をそれぞれ２０％除いた領域、すなわち繊維直径の中心部６０％の直径方向長さであり、ｄ’＝０．６ｄである。また、ｌはｄ’の範囲における二次電子曲線の全長（直線換算長さ）である。
【００５６】
ｌとｄ’から、表面粗滑係数はｌ／ｄ’で求められる。
【００５７】
（リ）「水分率の測定」
繊維を８５℃の乾燥機で１２時間乾燥し、乾燥前後の重量Ｗ１、Ｗ２を測定し、
水分率（％）＝（（Ｗ１−Ｗ２）／Ｗ２）×１００
から求めた。
【００５８】
［実施例１］
アクリロニトリル９７．１重量％、アクリルアミド２．０重量％、メタクリル酸０．９重量％からなり極限粘度〔η〕が１．７の共重合体を、共重合体濃度２３重量％となるようにジメチルホルムアミドに溶解して紡糸原液とした。この紡糸原液を１２０００ホールのノズルを用いて、濃度７０重量％、温度３５℃のジメチルホルムアミド水溶液中に吐出して湿式紡糸した。得られた凝固繊維の引っ張り弾性率は１．８ｇ／ｄであった。
【００５９】
次に凝固繊維を沸水中で４．７５倍延伸しながら洗浄・脱溶剤した後、シリコン系油剤浴液中に浸漬し、１４０℃の加熱ローラーにて乾燥緻密化した。このときの水分率は、０．１重量％であった。引き続いて３．０ｋｇ／ｃｍ2・Ｇの加圧水蒸気中にて２．８倍延伸した後、再乾燥して前駆体繊維を得た。このときの巻き取り速度は１００ｍ／分であった。また、加圧水蒸気延伸に際して、加圧水蒸気延伸室に供給される水蒸気は、ドレントラップにより液滴状の水を除去し、加圧水蒸気延伸室の温度は１４２℃に温度調節した。
【００６０】
全延伸倍率は１３．３、全延伸倍率に対する加圧水蒸気延伸倍率の割合は０．２１であった。
【００６１】
紡糸工程中、単繊維切れ・毛羽の発生はほとんど認められず、紡糸安定性は良好であった。この前駆体繊維の引っ張り強度は８．５ｇ／ｄ、引っ張り弾性率は１６７ｇ／ｄ、ヨウ素吸着量は０．２重量％、広角Ｘ線解析による結晶配向度πは９３％、表面粗滑係数は３．０であった。
【００６２】
この繊維を空気中２３０〜２６０℃の熱風循環式耐炎化炉にて５％の伸張を付与しながら３０分熱処理し、繊維密度が１．３６８ｇ／ｃｍ3の耐炎化繊維とし、引き続きこの繊維を窒素雰囲気下最高温度６００℃、伸張率５％にて１．５分間低温熱処理し、さらに同雰囲気下で最高温度が１４００℃の高温熱処理炉にて−４％の伸張の下、約１．５分処理した。得られた炭素繊維のストランド強度は４９０ｋｇ／ｍｍ2、ストランド弾性率は２９．０ｔｏｎ／ｍｍ2であった。
【００６３】
［比較例１〜３］
凝固浴条件をそれぞれ濃度６０重量％、温度３５℃のジメチルホルムアミド水溶液（比較例１）、濃度７３重量％、温度３５℃のジメチルホルムアミド水溶液（比較例２）、濃度７０重量％、温度５０℃のジメチルホルムアミド水溶液（比較例３）とし、それ以外は実施例１と同様にして紡糸を行った。
【００６４】
比較例１においては毛羽の発生が多く、連続的に前駆体繊維を得ることが困難であった。比較例２および３では前駆体繊維を得た後、実施例１と同様な条件で焼成した。このときの凝固繊維の引っ張り弾性率、前駆体繊維の毛羽の程度・引っ張り強度と弾性率・ヨウ素吸着量・広角Ｘ線配向度、および炭素繊維のストランド特性を表１に示した。
【００６５】
［実施例２〜４］
実施例１と同様のアクリロニトリル系共重合体を用い、共重合体濃度２１重量％のジメチルアセトアミド溶液を紡糸原液とし、１２０００ホールのノズルを用いて濃度７０重量％、温度３５℃のジメチルアセトアミド水溶液中に吐出して湿式紡糸した。
【００６６】
引き続きこの繊維を空中にて１．５倍の延伸を施し、沸水中で延伸しながら洗浄・脱溶剤した後、シリコン系油剤浴液中に浸漬し、１４０℃の加熱ローラーにて乾燥緻密化した。引き続いて、３．０ｋｇ／ｃｍ2・Ｇの加圧水蒸気中にて延伸した後、再乾燥して前駆体繊維を得た。このときの巻き取り速度１００ｍ／分であった。また、加圧水蒸気延伸に際して、加圧水蒸気延伸室に供給される水蒸気は、ドレントラップにより液滴状の水を除去し、加圧水蒸気延伸室の温度は１４２℃に温度調節した。
【００６７】
さらにこの繊維を実施例１と同様の条件にて焼成して炭素繊維を得た。それぞれの全延伸倍率および全延伸倍率に対する加圧水蒸気延伸倍率、凝固繊維の引っ張り弾性率、前駆体繊維の毛羽の程度・引っ張り強度と弾性率・ヨウ素吸着量・広角Ｘ線配向度、および炭素繊維のストランド特性を表１に示した。
【００６８】
［比較例４］
全延伸倍率に対する加圧水蒸気延伸倍率の割合を表１の値とし、それ以外の条件は実施例２と同様とした。さらに、この繊維を実施例２と同様の条件にて焼成して炭素繊維を得た。凝固繊維の引っ張り弾性率、前駆体繊維の毛羽の程度・引っ張り強度と弾性率・ヨウ素吸着量・広角Ｘ線配向度、および炭素繊維のストランド特性を表１に示した。
【００６９】
［比較例５〜９］
アクリロニトリル系共重合体の組成を表２の値とし、それ以外の条件は全て実施例２と同様にして前駆体繊維を得た後、さらに焼成した。それぞれの凝固繊維の引っ張り弾性率、前駆体繊維の毛羽の程度・引っ張り強度と弾性率・ヨウ素吸着量・広角Ｘ線配向度、および炭素繊維のストランド特性を表２に示した。なお、比較例５の場合は耐炎化工程で燃焼・発煙が生じた。
【００７０】
［実施例５］
実施例１と同様のアクリロニトリル系共重合体を用い、共重合体濃度２１重量％のジメチルアセトアミド溶液を紡糸原液とし、１２０００ホールのノズルを用いて濃度７０重量％、温度３５℃のジメチルアセトアミド水溶液中に湿式紡糸した。
【００７１】
引き続きこの繊維を空中にて１．５倍の延伸を施し、沸水中で延伸しながら洗浄・脱溶剤した後、シリコン系油剤浴液中に浸漬し、１４０℃の加熱ローラーにて乾燥緻密化した。引き続いて、３．０ｋｇ／ｃｍ2・Ｇの加圧水蒸気中にて延伸した後、再乾燥して前駆体繊維を得た。このときの巻き取り速度は、１４０ｍ／分であった。また、加圧水蒸気延伸に際し、加圧水蒸気延伸室に供給される水蒸気はドレントラップにより液滴状の水を除去し、加圧水蒸気延伸室の温度は１４２℃に温度調節した。
【００７２】
さらにこの繊維を実施例１と同様の条件にて焼成して炭素繊維を得た。全延伸倍率および全延伸倍率に対する加圧水蒸気延伸倍率、凝固繊維の引っ張り弾性率、前駆体繊維の毛羽の程度・引っ張り強度と弾性率・ヨウ素吸着量・広角Ｘ線配向度、および炭素繊維のストランド特性を表２に示した。
【００７３】
【表１】
0003964011.tif 000002
【００７４】
【表２】
0003964011.tif 000003
【００７５】
【発明の効果】
本発明によれば、より短時間の焼成で高品質の炭素繊維を安価に製造することが可能な、高強度・高弾性率で緻密性および配向度の高い炭素繊維用アクリロニトリル系前駆体繊維を提供することができる。
【００７６】
また、そのような性質の炭素繊維用アクリロニトリル系前駆体繊維を、湿式紡糸方法によって長時間糸切れすることがなく毛羽の発生が少なく、高速で安定に製造することができる。
【図面の簡単な説明】
【図１】表面粗滑係数を測定するための二次電子曲線図である。
【符号の説明】
ｄ    繊維直径
ｄ´  繊維直径の中心部６０％の直径方向の長さ
ｌ    ｄ´の範囲における二次電子曲線の全長（直線換算長さ）
【図１】
0003964011.tif 000004